НОСИТЕЛЬ ДЛЯ КАТАЛИЗАТОРА, ПРЕДНАЗНАЧЕННОГО ДЛЯ ПОЛИМЕРИЗАЦИИ ОЛЕФИНА, И СПОСОБ ЕГО ПОЛУЧЕНИЯ И ЕГО ПРИМЕНЕНИЕ

1. Носитель для катализатора, предназначенного для полимеризации олефина, содержащий магнийсодержащее соединение и серу, в котором серой является по меньшей мере одна из следующих: элементарная сера, сера в форме комплекса и сера в форме соединения.
2. Носитель по п. 1, в котором отношение количества молей магния, содержащегося в магнийсодержащем соединении, к количеству молей серы составляет 1:q, где 0<q≤0,5, предпочтительно, если 0,0001<q≤0,3, более предпочтительно, если 0,001<q≤0,l.
1
10
3
10
3
10
6
20
1
10
6
20
7
20
7
20
3. Носитель по п. 1 или 2, в котором магнийсодержащее соединение содержит одну или большее количество групп, выбранных из числа следующих: галоген, замещенный или незамещенный алкил, замещенный или незамещенный арил, замещенная или незамещенная алкоксигруппа и замещенная или незамещенная арилоксигруппа; предпочтительно, если магнийсодержащее соединение содержит одну или большее количество групп, выбранных из числа следующих: галоген, линейный C-С-алкил, замещенный или незамещенный разветвленный С-С-алкил, замещенный или незамещенный С-С-циклоалкил, замещенный или незамещенный С-С-арил, замещенная или незамещенная C-С-алкоксигруппа, замещенная или незамещенная С-С-арилоксигруппа, замещенный или незамещенный С-С-арилалкил и замещенный или незамещенный С-С-алкиларил.
4. Носитель по любому из пп. 1-3, в котором магнийсодержащее соединение выбрано из числа соединений магния, описывающихся формулой (I),
1
1
10
3
10
3
10
6
20
7
20
7
20
1
1
8
3
8
3
8
6
15
7
15
7
15
1
1
6
3
6
3
6
6
10
7
10
7
10
где в формуле (I): R выбран из группы, состоящей из следующих: замещенный или незамещенный линейный C-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; предпочтительно, если R выбран из группы, состоящей из следующих: замещенный или незамещенный линейный C-C-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; более предпочтительно, если R выбран из группы, состоящей из следующих: замещенный или незамещенный линейный C-C-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил;
2
3
1
10
3
10
3
10
6
20
7
20
7
20
2
3
1
10
3
8
3
8
6
10
7
10
7
10
2
3
1
6
3
6
3
6
6
8
7
9
7
9
R и R являются одинаковыми или отличаются друг от друга, все независимо выбраны из группы, состоящей из следующих: водород, замещенный или незамещенный линейный C-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; предпочтительно, если R и R все независимо выбраны из группы, состоящей из следующих: водород, замещенный или незамещенный линейный C-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; более предпочтительно, если R и R все независимо выбраны из группы, состоящей из следующих: водород, замещенный или незамещенный линейный C-C-алкил, замещенный или незамещенный разветвленный С-С-алкил, замещенный или незамещенный С-C-циклоалкил, замещенный или незамещенный C-C-арил, замещенный или незамещенный С-С-арилалкил и замещенный или незамещенный С-С-алкиларил;
X обозначает галоген, предпочтительно хлор или бром; и
m равно 0,1-1,9; n равно 0,1-1,9 и m+n=2.
5. Носитель по любому из пп. 1-4, где носитель является сферическим или квазисферическим и обладает средним диаметром частиц, меньшим или равным 30 мкм, предпочтительно меньшим или равным 20 мкм.
6. Носитель по любому из пп. 1-5, где носитель является сферическим или квазисферическим и обладает показателем ширины распределения частиц по размерам, равным менее 1,2, предпочтительно меньшим или равным 0,8.
1
4
7. Носитель по любому из пп. 1-6, где исходные вещества для синтеза носителя включают элементарную серу и/или серусодержащее соединение, галогенид магния, описывающийся общей формулой MgXY, соединение, описывающееся общей формулой ROH, и этиленоксид;
предпочтительно, если серусодержащее соединение содержит одну или большее количество групп, выбранных из числа следующих: меркаптогруппа (-SH), простая тиоэфирная группа (-S-) и тиокарбонильная группа  более предпочтительно, если серусодержащее соединение выбрано из числа следующих: 2-меркаптоэтанол, тетраметилтиураммоносульфид, тетраметилтиурамдисульфид;
1
1
1
10
3
10
3
10
6
20
в общей формуле MgXY: X обозначает галоген, предпочтительно хлор или бром; Y выбран из группы, состоящей из следующих: галоген, замещенный или незамещенный линейный C-С-алкил, замещенный или незамещенный разветвленный С-С-алкил, замещенный или незамещенный С-С-циклоалкил, замещенный или незамещенный С-С-арил, замещенная или
1
10
6
20
7
20
7
20
незамещенная C-С-алкоксигруппа, замещенная или незамещенная С-С-арилоксигруппа, замещенный или незамещенный С-С-арилалкил и замещенный или незамещенный С-С-алкиларил;
1
1
1
10
3
10
3
10
6
20
7
20
7
20
1
1
8
3
8
3
8
6
15
7
15
7
15
1
1
6
3
6
3
6
6
10
7
10
7
10
в общей формуле ROH: R выбран из группы, состоящей из следующих: замещенный или незамещенный линейный C-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; предпочтительно, если R выбран из группы, состоящей из следующих: замещенный или незамещенный линейный C-C-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; более предпочтительно, если R выбран из группы, состоящей из следующих: замещенный или незамещенный линейный C-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; этиленоксид обладает структурой, представленной формулой (II):
5
6
1
10
3
10
3
10
6
20
7
20
7
20
5
6
в формуле (II): R и R все независимо выбраны из группы, состоящей из следующих: водород, замещенный или незамещенный линейный С-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; предпочтительно, если R и R все независимо выбраны из группы, состоящей из следующих: водород, замещенный или
1
8
3
8
3
8
6
10
7
10
7
10
5
6
1
6
3
6
3
6
6
8
7
9
7
9
незамещенный линейный C-C-алкил, замещенный или незамещенный разветвленный С-С-алкил, замещенный или незамещенный С-С-циклоалкил, замещенный или незамещенный C-С-арил, замещенный или незамещенный С-С-арилалкил и замещенный или незамещенный С-С-алкиларил; более предпочтительно, если R и R все независимо выбраны из группы, состоящей из следующих: водород, замещенный или незамещенный линейный C-C-алкил, замещенный или незамещенный разветвленный С-С-алкил, замещенный или незамещенный С-С-циклоалкил, замещенный или незамещенный C-C-арил, замещенный или незамещенный С-С-арилалкил и замещенный или незамещенный С-С-алкиларил.
8. Способ получения носителя для катализатора, предназначенного для полимеризации олефина, включающий следующие стадии:
1
1
(1) получение смеси, где смесь содержит элементарную серу и/или серусодержащее соединение, галогенид магния, описывающийся общей формулой MgXY, соединение, описывающееся общей формулой ROH, необязательную инертную жидкую среду и необязательное поверхностно-активное вещество; и
(2) введения смеси, полученной на стадии (1), в реакцию взаимодействия с этиленоксидом;
1
1
1
10
3
10
3
10
6
20
1
10
6
20
7
20
7
20
где в общей формуле MgXY: X обозначает галоген, предпочтительно хлор или бром; Y выбран из группы, состоящей из следующих: галоген, замещенный или незамещенный линейный С-С-алкил, замещенный или незамещенный разветвленный С-С-алкил, замещенный или незамещенный С-С-циклоалкил, замещенный или незамещенный С-С-арил, замещенная или незамещенная С-С-алкоксигруппа, замещенная или незамещенная С-С-арилоксигруппа, замещенный или незамещенный С-С-арилалкил и замещенный или незамещенный С-С-алкиларил;
1
1
1
10
в общей формуле ROH: R выбран из группы, состоящей из следующих: замещенный или незамещенный линейный С-С-алкил, замещенный или
3
10
3
10
6
20
7
20
7
20
1
1
8
3
8
3
8
6
15
7
15
7
15
1
1
6
6
6
3
6
6
10
7
10
7
10
незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; предпочтительно, если R выбран из группы, состоящей из следующих: замещенный или незамещенный линейный C-C-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; более предпочтительно, если R выбран из группы, состоящей из следующих: замещенный или незамещенный линейный С-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; этиленоксид обладает структурой, представленной формулой (II):
5
6
1
10
3
10
3
10
6
20
7
20
7
20
5
6
1
8
3
8
3
8
6
10
7
10
7
10
5
6
1
6
3
6
3
6
6
8
7
9
7
9
в формуле (II): R и R все независимо выбраны из группы, состоящей из следующих: водород, замещенный или незамещенный линейный С-С-алкил, замещенный или незамещенный разветвленный С-С-алкил, замещенный или незамещенный С-С-циклоалкил, замещенный или незамещенный С-С-арил, замещенный или незамещенный С-С-арилалкил и замещенный или незамещенный С-С-алкиларил; предпочтительно, если R и R все независимо выбраны из группы, состоящей из следующих: водород, замещенный или незамещенный линейный C-C-алкил, замещенный или незамещенный разветвленный С-С-алкил, замещенный или незамещенный С-С-циклоалкил, замещенный или незамещенный C-С-арил, замещенный или незамещенный С-С-арилалкил и замещенный или незамещенный С-С-алкиларил; более предпочтительно, если R и R все независимо выбраны из группы, состоящей из следующих: водород, замещенный или незамещенный линейный C-C-алкил, замещенный или незамещенный разветвленный С-С-алкил, замещенный или незамещенный С-С-циклоалкил, замещенный или незамещенный C-C-арил, замещенный или незамещенный С-С-арилалкил и замещенный или незамещенный С-С-алкиларил.
1
1
9. Способ по п. 8, в котором элементарная сера и/или серусодержащее соединение содержится в количестве, составляющем 0,0001-0,5 моля; соединение, описывающееся общей формулой ROH, содержится в количестве, составляющем 4-30 молей, и этиленоксид содержится в количестве, составляющем 1-10 молей в пересчете на 1 моль галогенида магния, описывающегося общей формулой MgXY;
1
1
предпочтительно, если соединение, описывающееся общей формулой ROH, содержится в количестве, составляющем 6-20 молей, и этиленоксид содержится в количестве, составляющем 2-6 молей в пересчете на 1 моль галогенида магния, описывающегося общей формулой MgXY.
1
1
10. Способ по п. 8 или 9, в котором на стадии (1) смесь получают путем одновременного или постадийного смешивания вместе элементарной серы и/или серусодержащего соединения, галогенида магния, описывающегося общей формулой MgXY, соединения, описывающегося общей формулой ROH, необязательной инертной жидкой среды и необязательного поверхностно-активного вещества и последующего нагревания полученной смеси; предпочтительно, если нагревание проводят при температуре, равной 80-120°С, в течение промежутка времени, равного 0,5-5 ч; более предпочтительно, если нагревание проводят при температуре, равной 80-100°С, в течение промежутка времени, равного 0,5-3 ч.
11. Способ по любому из пп. 8-10, в котором на стадии (2) реакцию взаимодействия проводят при следующих условиях: при температуре, равной 40-120°С, в течение промежутка времени, равного 15-60 мин, предпочтительно при температуре, равной 60-100°С, в течение промежутка времени, равного 20-50 мин.
12. Способ по любому из пп. 8-11, в котором инертной жидкой средой является растворитель на основе силиконового масла и/или углеводородный растворитель; предпочтительно, если инертной жидкой средой является по меньшей мере одна, выбранная из группы, состоящей из следующих: керосин, парафиновое масло, вазелиновое масло, белое вазелиновое масло, метилсиликоновое масло, этилсиликоновое масло, метилэтилсиликоновое масло, фенилсиликоновое масло и метилфенилсиликон; и/или
1
инертная жидкая среда содержится в количестве, составляющем 0,8-10 л в пересчете на 1 моль галогенида магния, описывающегося общей формулой MgXY.
13. Способ получения по любому из пп. 8-12, в котором поверхностно-активным веществом является по меньшей мере одно, выбранное из группы, состоящей из следующих: поливинилпирролидон, полиэтиленгликоль, поливиниловый спирт, полиакриловая кислота, полиакрилат, полиакриламид, полистиролсульфонат, продукт конденсации нафталинсульфоновой кислоты и формальдегида, конденсированный сульфат простого алкилфенилового эфира, конденсированный фосфат простого эфира алкилфенилполиоксиэтилена, сополимер оксиалкилакрилата, модифицированный полиэтиленимином, полимер 1-додека-4-винилпиридинбромида, соль поливинилбензилтриметиламина, блок-сополимер полиэтиленоксида с пропиленоксидом, сополимер поливинилпирролидона с винилацетатом, простой эфир алкилфенилполиоксиэтилена и полиалкилметакрилат; и/или
1
поверхностно-активное вещество содержится в количестве, составляющем 1-20 г в пересчете на 1 моль галогенида магния, описывающегося общей формулой MgXY.
14. Способ по любому из пп. 8-13, в котором элементарной серой является по меньшей мере одна, выбранная из числа следующих α-сера, β-сера, γ-сера и полимерная сера; и серусодержащее соединение содержит одну или большее количество групп, выбранных из числа следующих: меркаптогруппа (-SH), простая тиоэфирная группа (-S-) и тиокарбонильная группа  предпочтительно, если серусодержащее соединение выбрано из числа следующих: 2-меркаптоэтанол, тетраметилтиураммоносульфид и тетраметилтиурамдисульфид.
1
1
1
5
6
10
1
15. Способ по любому из пп. 8-14, в котором в общей формуле MgXY: X обозначает хлор или бром и Y обозначает хлор, бром, С-С-алкоксигруппу или С-С-арилоксигруппу; предпочтительно, если галогенидом магния, описывающимся общей формулой MgXY, является по меньшей мере один, выбранный из числа следующих: хлорид магния, бромид магния, феноксимагнийхлорид, изопропилмагнийхлорид и н-бутоксимагнийхлорид; и/или
1
1
1
8
1
в общей формуле ROH: R обозначает C-C-алкил; предпочтительно, если соединением, описывающимся общей формулой ROH, является по меньшей мере одно, выбранное из группы, состоящей из следующих: этанол, н-пропанол, изопропанол, н-бутанол, изобутанол, н-пентанол, изопентанол, н-гексанол, 2-этилгексанол и н-октанол; и/или
5
6
1
3
1
3
в этиленоксиде, обладающем структурой, представленной формулой (II), R и R все независимо обозначают водород, С-С-алкил или галогенированный С-С-алкил; предпочтительно, если этиленоксидом является по меньшей мере один выбранный из группы, состоящей из следующих: этиленоксид, эпоксипропан, эпоксибутан, эпоксихлорпропан, эпоксихлорбутан, эпоксибромпропан и эпоксибромбутан.
16. Компонент катализатора, предназначенного для полимеризации олефина, содержащий носитель по любому из пп. 1-7 и/или носитель, полученный способом по любому из пп. 8-15, титан и необязательный донор электронов.
17. Компонент катализатора, предназначенного для полимеризации олефина, содержащий продукт реакции, полученный по реакции носителя по любому из пп. 1-7 или носителя, полученного способом по любому из пп. 8-15, с соединением титана и необязательным донором электронов.
18. Компонент катализатора по п. 16 или 17, где компонент катализатора является сферическим или квазисферическим и обладает средним диаметром частиц, меньшим или равным 30 мкм, предпочтительно меньшим или равным 20 мкм.
19. Компонент катализатора по любому из пп. 16-18, в котором компонент катализатора является сферическим или квазисферическим и обладает показателем ширины распределения частиц по размерам, равным менее 1,2, предпочтительно меньшим или равным 0,8.
20. Применение носителя по любому из пп. 1-7 и/или носителя, полученного способом по любому из пп. 8-15, и/или компонента катализатора по любому из пп. 16-19 для получения катализатора, предназначенного для полимеризации олефина.
21. Катализатор, предназначенный для полимеризации олефина, содержащий:
(1) компонент катализатора по любому из пп. 16-19;
(2) алкилалюминиевое соединение; и
(3) необязательный внешний донор электронов.
2
1
6
22. Способ полимеризации олефина, включающий: введение одного или большего количества олефинов во взаимодействие с катализатором по п. 21 при условиях проведения полимеризации олефина, где предпочтительно, если олефином является олефин, описывающийся формулой CH=CHR, R выбран из числа следующих: водород и линейный или разветвленный C-C-алкил.